【手続補正書】
【提出日】平成16年4月2日(2004.4.2)
【手続補正１】
【補正対象書類名】明細書
【補正対象項目名】特許請求の範囲
【補正方法】変更
【補正の内容】
【特許請求の範囲】
【請求項１】  安定化された、乳化または分散された非ロジン系サイズ組成物であって、カチオン性コロイドコアセルベート安定剤によって安定化された非ロジンサイズ剤を含み、該コアセルベート安定剤がアニオン成分及びカチオン成分を含み、アニオン及びカチオン成分が、サイズ組成物が少なくとも約２０ミリボルトのゼータ電位を有するような比率で存在する、前記の組成物。
【請求項２】  アニオン成分が、アニオン性コロイド、高分子電解質及び界面活性剤より成る群から選択される、請求項１に記載の組成物。
【請求項３】  アニオン成分が、クレー、シリカ及びラテックスより成る群から選択されるアニオン性コロイドである、請求項２に記載の組成物。
【請求項４】  アニオン成分が、ポリカルボキシレート、ポリサルフェート及びポリスルホネートより成る群から選択されるアニオン性高分子電解質である、請求項２に記載の組成物。
【請求項５】  アニオン成分がアニオン性リグノスルホネートである、請求項４に記載の組成物。
【請求項６】  アニオン成分が、アルキルカルボキシレート、アルキルサルフェー、アルキルスルホネート、アリールカルボキシレート、アリールサルフェート、アリールスルホネート、アルキルアリールカルボキシレート、アルキルアリールサルフェート、アルキルアリールスルホネート、ただしアルキル部分が１〜約１８個の炭素原子を有し、アリール部分が６〜約１２の炭素原子を有し、そしてアルキルアリール部分が７〜約３０個の炭素原子を有する、より成る群から選択されるアニオン性界面活性剤である、請求項２に記載の組成物。
【請求項７】  カチオン成分が、カチオン性ポリアミン、ポリスルホニウム、及びポリアミドアミンより成る群から選択され、カチオン成分が少なくとも約５０００の重量平均分子量を有し、少なくとも約２０％のカチオン官能基を含む、請求項１に記載の組成物。
【請求項８】  カチオン成分が、第１アミン、第２アミン、第３アミン、第４アミン及びこれらの混合物より成る群から選択されるカチオン性ポリアミンである、請求項７に記載の組成物。
【請求項９】  カチオン性ポリアミンが第４ポリアミンである、請求項８に記載の組成物。
【請求項１０】  第４ポリアミンがポリ（ジアリルジアルキルアンモニウムクロライド）であり、アルキル部分が１〜約６個の炭素原子を有する、請求項９に記載の組成物。
【請求項１１】  第４ポリアミンが、約０．１ｄＬ／ｇ〜約２．０ｄＬ／ｇの極限粘度数を有する、ポリ（ジアリルジメチルアンモニウムクロライド）である、請求項１０に記載の組成物。
【請求項１２】  非ロジンサイズ剤が反応性である、請求項１に記載の組成物。
【請求項１３】  反応性サイズ剤が、アルキルケテンダイマー、アルケニルケテンダイマー、２−オキセタノンダイマー、２−オキセタノンマルチマー、及びアルケニルコハク酸無水物サイズ剤、並びにこれらの混合物より成る群から選択される、請求項１２に記載の組成物。
【請求項１４】  反応性サイズ剤がアルケニルケテンダイマーである、請求項１３に記載の組成物。
【請求項１５】  反応性サイズ剤が２−オキセタノンマルチマーである、請求項１３に記載の組成物。
【請求項１６】  反応性サイズ剤がアルケニルコハク酸無水物サイズ剤である、請求項１３に記載の組成物。
【請求項１７】  アルケニルコハク酸無水物が、無水マレイン酸と１４〜１８個の炭素原子を有するオレフィンとの反応生成物である、請求項１６に記載の組成物。
【請求項１８】  アルケニルコハク酸無水物が、無水マレイン酸と、オクタデセン、テトラデセン、ヘキサデセン、エイコデセン、２−ｎ−ヘキシル−１−オクテン、２−ｎ−オクチル−１−ドデセン、２−ｎ−オクチル−１−デセン、２−ｎ−ドデシル−１−オクテン、２−ｎ−オクチル−１−オクテン、２−ｎ−オクチル−１−ノネン、２−ｎ−ヘキシル−１−デセン、及び２−ｎ−ヘプチル−１−オクテンより成る群から選択されるオレフィンとの反応生成物である、請求項１６に記載の組成物。
【請求項１９】  非ロジンサイズ剤が、非反応性サイズ剤である、請求項１に記載の組成物。
【請求項２０】  非反応性サイズ剤が、スチレン、α−メチルスチレン、炭素原子数１〜１３のエステル置換基を有するアクリレート、炭素数１〜１３のエステル置換基を有するメタクリレート、アクリロニトリル、メタクリロニトリル、酢酸ビニル、エチレン及びブタジエンより成る群から選択される少なくとも１種のモノマーと；所望によって約８０未満の酸価を有するアクリル酸、メタクリル酸、無水マレイン酸、無水マレイン酸のエステルまたはこれらの混合物とを使用して調製されるポリマーである、請求項１９に記載の組成物。
【請求項２１】  ポリマーが、スチレン、炭素原子数１〜１３のエステル置換基を有するアクリレート、炭素数１〜１３のエステル置換基を有するメタクリレート、アクリロニトリル、及びメタクリロニトリルより成る群から選択される少なくとも１種のモノマーを使用して調製される、請求項２０に記載の組成物。
【請求項２２】  ロジンサイズ剤をさらに含む、請求項１に記載の組成物。
【請求項２３】  組成物中の成分の乾燥重量を基準として、アニオン成分が約０．２〜約２重量％の量で存在し、カチオン成分が約０．１〜約５重量％の量で存在し、そしてカチオン及びアニオン成分が、カチオン成分のアニオン成分に対する約０．１より大きい比で存在する、請求項１に記載の組成物。
【請求項２４】  非ロジンサイズ剤が、約１０〜約６０重量％の量で存在する、請求項２３に記載の組成物。
【請求項２５】  非ロジンサイズ剤が約２０〜約５０重量％の量で存在し、アニオン成分が約０．２〜約１．５重量％の量で存在するリグノスルホン酸ナトリウムであり、そしてカチオン成分が約０．２〜約３．５重量％の量で存在する約０．５〜約１．７ｄＬ／ｇの極限粘度数を有するポリ（ジアリルジメチルアンモニウムクロライド）であり、そしてカチオン及びアニオン成分が、カチオン成分のアニオン成分に対する比が約０．６〜約３で存在する、請求項２４に記載の組成物。
【請求項２６】  ゼータ電位が少なくとも２５ミリボルトである、請求項１に記載の組成物。
【請求項２７】  ゼータ電位が少なくとも４０ミリボルトである、請求項１に記載の組成物。
【請求項２８】  非ロジンサイズ剤及びコロイド状コアセルベート安定剤を含む安定なカチオン性非ロジンサイズ組成物を製造する方法であって、
（ａ）水中のアニオン成分及びカチオン成分を含むカチオン性コロイド状コアセルベート安定剤を形成させ、そして
（ｂ）サイズ剤のコロイド状コアセルベートとの水性エマルジョンまたは分散物を形成することによって、少なくとも約２０ミリボルトのゼータ電位を有する安定なカチオン性非ロジンサイズ組成物を形成する
工程を含む方法。
【請求項２９】  アニオン成分が、アニオン性コロイド、高分子電解質及び界面活性剤より成る群から選択される、請求項２７に記載の方法。
【請求項３０】  アニオン成分が、クレー、シリカ及びラテックスより成る群から選択されるアニオン性コロイドである、請求項２９に記載の方法。
【請求項３１】  アニオン成分が、ポリカルボキシレート、ポリサルフェート及びポリスルホネートより成る群から選択されるアニオン性高分子電解質である、請求項２9に記載の方法。
【請求項３２】  アニオン成分がアニオン性リグノスルホネートである、請求項３１に記載の方法。
【請求項３３】  アニオン成分が、アルキルカルボキシレート、アルキルサルフェート、アルキルスルホネート、アリールカルボキシレート、アリールサルフェート、アリールスルホネート、アルキルアリールカルボキシレート、アルキルアリールサルフェート、アルキルアリールスルホネート、ただしアルキル部分が１〜約１８個の炭素原子を有し、アリール部分が６〜約１２の炭素原子を有し、そしてアルキルアリール部分が７〜約３０個の炭素原子を有する、より成る群から選択されるアニオン性界面活性剤である、請求項２９に記載の方法。
【請求項３４】  カチオン成分が、カチオン性ポリアミン、ポリスルホニウム、及びポリアミドアミンより成る群から選択され、カチオン成分が少なくとも約５０００の重量平均分子量を有し、かつ少なくとも約２０％のカチオン官能基を含む、請求項２８に記載の方法。
【請求項３５】  カチオン成分が、第１アミン、第２アミン、第３アミン、第４アミン及びこれらの混合物より成る群から選択されるカチオン性ポリアミンである、請求項３４に記載の方法。
【請求項３６】  カチオン性ポリアミンが第４ポリアミンである、請求項３５に記載の方法。
【請求項３７】  第４ポリアミンがポリ（ジアリルジアルキルアンモニウムクロライド）であり、アルキル部分が１〜約６個の炭素原子を有する、請求項３６に記載の方法。
【請求項３８】  第４ポリアミンが、約０．１ｄＬ／ｇ〜約２．０ｄＬ／ｇの極限粘度数を有する、ポリ（ジアリルジメチルアンモニウムクロライド）である、請求項３７に記載の方法。
【請求項３９】  アニオン成分が、ポリカルボキシレート、ポリサルフェート及びポリスルホネートより成る群から選択されるアニオン性高分子電解質であり、カチオン成分が第４ポリアミンである、請求項２８に記載の方法。
【請求項４０】  アニオン成分が、アニオン性コロイド、高分子電解質及び界面活性剤より成る群から選択され、そしてカチオン成分がカチオン性ポリアミン、ポリスルホニウム、及びポリアミドアミンより成る群から選択され、カチオン成分が少なくとも約５０００の重量平均分子量を有し、かつ少なくとも約２０％のカチオン官能基を含む、請求項２８に記載の方法。
【請求項４１】  アニオン成分が、アニオン性リグノスルホネートであり、そしてカチオン成分がポリ（ジアリルジメチルアンモニウムクロライド）である、請求項２８に記載の方法。
【請求項４２】  非ロジンサイズ剤が反応性サイズ剤である、請求項２８に記載の方法。
【請求項４３】  反応性サイズ剤が、アルキルケテンダイマー、アルケニルケテンダイマー、２−オキセタノンダイマー、２−オキセタノンマルチマー、及びアルケニルコハク酸無水物サイズ剤、並びにこれらの混合物より成る群から選択される、請求項４２に記載の方法。
【請求項４４】  反応性サイズ剤がアルケニルケテンダイマーである、請求項４３に記載の方法。
【請求項４５】  反応性サイズ剤が２−オキセタノンマルチマーである、請求項４４に記載の方法。
【請求項４６】  反応性サイズ剤がアルケニルコハク酸無水物サイズ剤である、請求項４３に記載の方法。
【請求項４７】  アルケニルコハク酸無水物が、無水マレイン酸と１４〜１８個の炭素原子を有するオレフィンとの反応生成物である、請求項４６に記載の方法。
【請求項４８】  アルケニルコハク酸無水物が、無水マレイン酸と、オクタデセン、テトラデセン、ヘキサデセン、エイコデセン、２−ｎ−ヘキシル−１−オクテン、２−ｎ−オクチル−１−ドデセン、２−ｎ−オクチル−１−デセン、２−ｎ−ドデシル−１−オクテン、２−ｎ−オクチル−１−オクテン、２−ｎ−オクチル−１−ノネン、２−ｎ−ヘキシル−１−デセン、及び２−ｎ−ヘプチル−１−オクテンより成る群から選択されるオレフィンとの反応生成物である、請求項４６に記載の方法。
【請求項４９】  非ロジンサイズ剤が、非反応性サイズ剤である、請求項２８に記載の方法。
【請求項５０】  非反応性サイズ剤が、スチレン、α−メチルスチレン、炭素原子数１〜１３のエステル置換基を有するアクリレート、炭素数１〜１３のエステル置換基を有するメタクリレート、アクリロニトリル、メタクリロニトリル、酢酸ビニル、エチレン及びブタジエンより成る群から選択される少なくとも１種のモノマーと；所望によって約８０未満の酸価を有するアクリル酸、メタクリル酸、無水マレイン酸、無水マレイン酸のエステルまたはこれらの混合物とを使用して調製されるポリマーである、請求項４９に記載の方法。
【請求項５１】  ポリマーが、スチレン、炭素原子数１〜１３のエステル置換基を有するアクリレート、炭素数１〜１３のエステル置換基を有するメタクリレート、アクリロニトリル、及びメタクリロニトリルより成る群から選択される少なくとも１種のモノマーを使用して調製される、請求項５０に記載の方法。
【請求項５２】  組成物中の成分の乾燥基準で、非ロジンサイズ剤が約１０〜約６０重量％の量で存在し、アニオン成分が約０．２〜約２重量％の量で存在するリグノスルホン酸ナトリウムであり、そしてカチオン成分が約０．１〜約５重量％の量で存在する約０．１〜約２ｄＬ／ｇの極限粘度数を有するポリ（ジアリルジメチルアンモニウムクロライド）であり、そしてカチオン及びアニオン成分が、カチオン成分のアニオン成分に対する約０．１よりも大きい比で存在し、そして分散物が６０ｒｐｍで測定した約１５０ｃｐ以下のブルックフィールド粘度を有する、請求項２８に記載の方法。
【請求項５３】  組成物中の成分の乾燥基準で、非ロジンサイズ剤が約２０〜約５０重量％の量で存在し、アニオン成分が約０．２〜約１．５重量％の量で存在するリグノスルホン酸ナトリウムであり、そしてカチオン成分が約０．２〜約３．５重量％の量で存在するポリ（ジアリルジメチルアンモニウムクロライド）であり、そしてカチオン及びアニオン成分が、カチオン成分のアニオン成分に対する約０．６〜約３の比で存在する、請求項５２に記載の方法。
【請求項５４】  非反応性サイズ剤が液体であり、工程（ａ）が、水とアニオン成分とカチオン成分を、少なくとも約２０ミリボルトのゼータ電位を有するカチオン性コロイド状コアセルベートを形成するような比率でそのために十分な剪断下で混合することによって、カチオン性コロイド状コアセルベート安定剤を形成することをさらに含み、そして
工程（ｂ）がサイズ剤とコアセルベート安定剤を均質化することによってコロイド状コアセルベートとサイズ剤とのエマルジョンを形成することをさらに含む、請求項２８に記載の方法。
【請求項５５】  工程（ａ）が、水中で最も粘度の小さいアニオン成分とカチオン成分を混合して第１混合物を形成し、この第１混合物をより粘度の大きいアニオン成分とカチオン成分混合物と、第２混合物を形成する方法で混合し、そして第２混合物をホモジナイザー内で均質化してカチオン性コロイド状コアセルベートを形成することをさらに含む、請求項５４に記載の方法。
【請求項５６】  非ロジンサイズ剤が固体であり、そして工程（ａ）が、水とアニオン成分及びカチオン成分を、少なくとも約２０ミリボルトのゼータ電位を有するカチオン性コロイド状コアセルベートを形成するような比率でそのために十分な剪断下で混合することによってカチオン性コロイド状コアセルベート安定剤を形成する準工程（ｉ）；並びにコアセルベートを固体の非ロジンサイズ剤を溶融させるために十分な高温に加熱する準工程をさらに含み、そして
工程（ｂ）が、サイズ剤とコアセルベート安定剤を、コアセルベート安定剤及び非ロジンサイズ剤のエマルジョンを形成するために十分な高温で混合することによって非ロジンサイズ剤とコロイド状コアセルベートとのエマルジョンを形成する準工程（ｉ）、及び準工程（ｂ）（ｉ）において形成されたエマルジョンをより低い温度に冷却し、同時に混合して非ロジンサイズ剤とコアセルベートとの安定な分散物を形成する準工程（ｉｉ）をさらに含む、
請求項２８に記載の方法。
【請求項５７】  サイズ組成物が少なくとも２５ミリボルトのゼータ電位を有する、請求項２８に記載の方法。
【請求項５８】  サイズ組成物が少なくとも４０ミリボルトのゼータ電位を有する、請求項２８に載の方法。
【請求項５９】  非ロジンサイズ組成物でサイズ処理された紙であって、
該サイズ組成物がカチオン性コロイド状コアセルベート安定剤によって安定化された非ロジンサイズ剤を含み、コアセルベート安定剤がアニオン成分及びカチオン成分を含み、アニオン及びカチオン成分が、サイズ組成物が少なくとも約２０ミリボルトのゼータ電位を有するような比率で存在する、前記の紙。
【請求項６０】  アニオン成分が、アニオン性コロイド、高分子電解質及び界面活性剤より成る群から選択される、請求項５９に記載の紙。
【請求項６１】  アニオン成分が、クレー、シリカ及びラテックスより成る群から選択されるアニオン性コロイドである、請求項６０に記載の紙。
【請求項６２】  アニオン成分が、ポリカルボキシレート、ポリサルフェート及びポリスルホネートより成る群から選択されるアニオン性高分子電解質である、請求項６０に記載の紙。
【請求項６３】  アニオン成分がアニオン性リグノスルホネートである、請求項６２に記載の紙。
【請求項６４】  アニオン成分が、アルキルカルボキシレート、アルキルサルフェート、アルキルスルホネート、アリールカルボキシレート、アリールサルフェート、アリールスルホネート、アルキルアリールカルボキシレート、アルキルアリールサルフェート、アルキルアリールスルホネート、ただしアルキル部分が１〜約１８個の炭素原子を有し、アリール部分が６〜約１２の炭素原子を有し、そしてアルキルアリール部分が７〜約３０個の炭素原子を有する、より成る群から選択されるアニオン性界面活性剤である、請求項６０に記載の紙。
【請求項６５】  カチオン成分が、カチオン性ポリアミン、ポリスルホニウム、及びポリアミドアミンより成る群から選択され、カチオン成分が少なくとも約５０００の重量平均分子量を有し、少なくとも約２０％のカチオン官能基を含む、請求項５９に記載の紙。
【請求項６６】  カチオン成分が、第１アミン、第２アミン、第３アミン、第４アミン及びこれらの混合物より成る群から選択されるカチオン性ポリアミンである、請求項６５に記載の紙。
【請求項６７】  カチオン性ポリアミンが第４ポリアミンである、請求項６６に記載の紙。
【請求項６８】  第４ポリアミンが、アルキル部分が１〜約６個の炭素原子を有するポリ（ジアリルジアルキルアンモニウムクロライド）である、請求項６７に記載の紙。
【請求項６９】  第４ポリアミンが、約０．１ｄＬ／ｇ〜約２．０ｄＬ／ｇの極限粘度数を有する、ポリ（ジアリルジメチルアンモニウムクロライド）である、請求項６８に記載の紙。
【請求項７０】  アニオン成分が、ポリカルボキシレート、ポリサルフェート及びポリスルホネートより成る群から選択されるアニオン性高分子電解質であり、そしてカチオン成分が第４ポリアミンである、請求項５９に記載の紙。
【請求項７１】  アニオン成分が、アニオン性コロイド、高分子電解質及び界面活性剤より成る群から選択され、そしてカチオン成分がカチオン性ポリアミン、ポリスルホニウム、及びポリアミドアミンより成る群から選択され、カチオン成分が少なくとも約５０００の重量平均分子量を有し、かつ少なくとも約２０％のカチオン官能基を含む、請求項５９に記載の紙。
【請求項７２】  アニオン成分が、アニオン性リグノスルホネートであり、そしてカチオン成分がポリ（ジアリルジメチルアンモニウムクロライド）である、請求項５９に記載の紙。
【請求項７３】  非ロジンサイズ剤が反応性サイズ剤である、請求項５９に記載の紙。
【請求項７４】  反応性サイズ剤が、アルキルケテンダイマー、アルケニルケテンダイマー、２−オキセタノンダイマー、２−オキセタノンマルチマー、及びアルケニルコハク酸無水物サイズ剤、並びにこれらの混合物より成る群から選択される、請求項７３に記載の紙。
【請求項７５】  反応性サイズ剤がアルケニルケテンダイマーである、請求項７４に記載の紙。
【請求項７６】  反応性サイズ剤が２−オキセタノンマルチマーである、請求項７５に記載の紙。
【請求項７７】  反応性サイズ剤がアルケニルコハク酸無水物サイズ剤である、請求項７４に記載の紙。
【請求項７８】  アルケニルコハク酸無水物が、無水マレイン酸と１４〜１８個の炭素原子を有するオレフィンとの反応生成物である、請求項７７に記載の紙。
【請求項７９】  アルケニルコハク酸無水物が、無水マレイン酸と、オクタデセン、テトラデセン、ヘキサデセン、エイコデセン、２−ｎ−ヘキシル−１−オクテン、２−ｎ−オクチル−１−ドデセン、２−ｎ−オクチル−１−デセン、２−ｎ−ドデシル−１−オクテン、２−ｎ−オクチル−１−オクテン、２−ｎ−オクチル−１−ノネン、２−ｎ−ヘキシル−１−デセン、及び２−ｎ−ヘプチル−１−オクテンより成る群から選択されるオレフィンとの反応生成物である、請求項７７に記載の紙。
【請求項８０】  非ロジンサイズ剤が、非反応性サイズ剤である、請求項５９に記載の紙。
【請求項８１】  非反応性サイズ剤が、スチレン、α−メチルスチレン、炭素原子数１〜１３のエステル置換基を有するアクリレート、炭素数１〜１３のエステル置換基を有するメタクリレート、アクリロニトリル、メタクリロニトリル、酢酸ビニル、エチレン及びブタジエンより成る群から選択される少なくとも１種のモノマーと；所望によって約８０未満の酸価を有するアクリル酸、メタクリル酸、無水マレイン酸、無水マレイン酸のエステルまたはこれらの混合物とを使用して調製されるポリマーである、請求項８０に記載の紙。
【請求項８２】  ポリマーが、スチレン、炭素原子数１〜１３のエステル置換基を有するアクリレート、炭素数１〜１３のエステル置換基を有するメタクリレート、アクリロニトリル、及びメタクリロニトリルより成る群から選択される少なくとも１種のモノマーを使用して調製される、請求項８１に記載の紙。
【請求項８３】  非ロジンサイズ剤が約１０〜約６０重量％の量で存在し、アニオン成分が約０．２〜約２重量％の量で存在するリグノスルホン酸ナトリウムであり、そしてカチオン成分が約０．１〜約５重量％の量で存在する約０．１〜約２ｄＬの極限粘度数を有するポリ（ジアリルジメチルアンモニウムクロライド）であり、そしてカチオン及びアニオン成分が、カチオン成分のアニオン成分に対する約０．１よりも大きい比で存在し、そして分散物が６０ｒｐｍで測定した約１５０ｃｐ以下のブルックフィールド粘度を有する、請求項５９に記載の紙。
【請求項８４】  非ロジンサイズ剤が約２０〜約５０重量％の量で存在し、アニオン成分が約０．２〜約１．５重量％の量で存在するリグノスルホン酸ナトリウムであり、そしてカチオン成分が約０．２〜約３．５重量％の量で存在するポリ（ジアリルジメチルアンモニウムクロライド）であり、そしてカチオン及びアニオン成分が、カチオン成分のアニオン成分に対する約０．６〜約３の比で存在する、請求項８３に記載の紙。
【請求項８５】  サイズ組成物が、紙の重量を基準として約０．０２５〜約１重量％の量で使用される、請求項５９に記載の紙。
【請求項８６】  サイズ組成物が、サイズ処理された紙を製造するための製紙用紙料への添加剤として使用される、請求項５９に記載の紙。
【請求項８７】  紙サイズ組成物が紙が形成された後に、紙の表面に施される請求項５９に記載の紙。
【請求項８８】  サイズ組成物が少なくとも２５ミリボルトのゼータ電位を有する、請求項５９に記載の紙。
【請求項８９】  サイズ組成物が少なくとも４０ミリボルトのゼータ電位を有する、請求項５９に記載の紙。
【手続補正２】
【補正対象書類名】明細書
【補正対象項目名】０１７４
【補正方法】変更
【補正の内容】
【０１７４】
【数１６】
2002531727.tif 000001
本発明は、精神または本質的な属性から逸脱することなく他の特定の形態で具体化でき、従って、発明の詳細な説明ではなく本発明の範囲を示す特許請求の範囲を参照されるべきである。
本発明の態様
５９．  サイズ処理された紙の製造においてサイズ組成物を使用することを含む、サイズ処理された紙を製造する方法であて、
該サイズ組成物がカチオン性コロイド状コアセルベート安定剤によって安定化された非ロジンサイズ剤を含み、コアセルベート安定剤がアニオン成分及びカチオン成分を含み、アニオン及びカチオン成分が、サイズ組成物が少なくとも約２０ミリボルトのゼータ電位を有するような比率で存在する、前記の方法。
６０．  アニオン成分が、アニオン性コロイド、高分子電解質及び界面活性剤より成る群から選択される、５９に記載の方法。
６１．  アニオン成分が、クレー、シリカ及びラテックスより成る群から選択されるアニオン性コロイドである、６０に記載の方法。
６２．  アニオン成分が、ポリカルボキシレート、ポリサルフェート及びポリスルホネートより成る群から選択されるアニオン性高分子電解質である、６０に記載の方法。
６３．  アニオン成分がアニオン性リグノスルホネートである、６２に記載の方法。
６４．  アニオン成分が、アルキルカルボキシレート、アルキルサルフェート、アルキルスルホネート、アリールカルボキシレート、アリールサルフェート、アリールスルホネート、アルキルアリールカルボキシレート、アルキルアリールサルフェート及びアルキルアリールスルホネート、ただしアルキル部分が１〜約１８個の炭素原子を有し、アリール部分が６〜約１２の炭素原子を有し、そしてアルキルアリール部分が７〜約３０個の炭素原子を有する、より成る群から選択されるアニオン界面活性剤である、６０に記載の方法。
６５．  カチオン成分が、カチオン性ポリアミン、ポリスルホニウム、及びポリアミドアミンより成る群から選択され、カチオン成分が少なくとも約５０００の重量平均分子量を有し、少なくとも約２０％のカチオン官能基を含む、５９に記載の方法。
６６．  カチオン成分が、第１アミン、第２アミン、第３アミン、第４アミン及びこれらの混合物より成る群から選択されるカチオン性ポリアミンである、６５に記載の方法。
６７．  カチオン性ポリアミンが第４ポリアミンである、６６に記載の方法。
６８．  第４ポリアミンがポリ（ジアリルジアルキルアンモニウムクロライド）であり、アルキル部分が１〜約６個の炭素原子を有する、６７に記載の方法。
６９．  第４ポリアミンが、約０．１ｄＬ／ｇ〜約２．０ｄＬ／ｇの極限粘度数を有する、ポリ（ジアリルジメチルアンモニウムクロライド）である、６８に記載の方法。
７０．  アニオン成分が、ポリカルボキシレート、ポリサルフェート及びポリスルホネートより成る群から選択されるアニオン性高分子電解質であり、そしてカチオン成分が第４ポリアミンである、５９に記載の方法。
７１．  アニオン成分が、アニオン性コロイド、高分子電解質及び界面活性剤より成る群から選択され、そしてカチオン成分がカチオン性ポリアミン、ポリスルホニウム、及びポリアミドアミンより成る群から選択され、カチオン成分が少なくとも約５０００の重量平均分子量を有し、少なくとも約２０％のカチオン官能基を含む、５９に記載の方法。
７２．  アニオン成分が、アニオン性リグノスルホネートであり、そしてカチオン成分がポリ（ジアリルジメチルアンモニウムクロライド）である、５９に記載の方法。
７３．  非ロジンサイズ剤が反応性サイズ剤である、５９に記載の方法。
７４．  反応性サイズ剤が、アルキルケテンダイマー、アルケニルケテンダイマー、２−オキセタノンダイマー、２−オキセタノンマルチマー、及びアルケニルコハク酸無水物サイズ剤、並びにこれらの混合物より成る群から選択される、７３に記載の方法。
７５．  反応性サイズ剤がアルケニルケテンダイマーである、７４に記載の方法。
７６．  反応性サイズ剤が２−オキセタノンマルチマーである、７５に記載の方法。
７７．  反応性サイズ剤がアルケニルコハク酸無水物サイズ剤である、７４に記載の方法。
７８．  アルケニルコハク酸無水物が、無水マレイン酸と１４〜１８個の炭素原子を有するオレフィンとの反応生成物である、７７に記載の方法。
７９．  アルケニルコハク酸無水物が、無水マレイン酸と、オクタデセン、テトラデセン、ヘキサデセン、エイコデセン、２−ｎ−ヘキシル−１−オクテン、２−ｎ−オクチル−１−ドデセン、２−ｎ−オクチル−１−デセン、２−ｎ−ドデシル−１−オクテン、２−ｎ−オクチル−１−オクテン、２−ｎ−オクチル−１−ノネン、２−ｎ−ヘキシル−１−デセン、及び２−ｎ−ヘプチル−１−オクテンより成る群から選択されるオレフィンとの反応生成物である、７７に記載の方法。
８０．  非ロジンサイズ剤が、非反応性サイズ剤である、５９に記載の方法。
８１．  非反応性サイズ剤が、スチレン、α−メチルスチレン、炭素原子数１〜１３のエステル置換基を有するアクリレート、炭素数１〜１３のエステル置換基を有するメタクリレート、アクリロニトリル、メタクリロニトリル、酢酸ビニル、エチレン及びブタジエンより成る群から選択される少なくとも１種のモノマーと；所望によって約８０未満の酸価を有するアクリル酸、メタクリル酸、無水マレイン酸、無水マレイン酸のエステルまたはこれらの混合物とを使用して調製されるポリマーである、８０に記載の方法。
８２．  ポリマーが、スチレン、炭素原子数１〜１３のエステル置換基を有するアクリレート、炭素数１〜１３のエステル置換基を有するメタクリレート、アクリロニトリル、及びメタクリロニトリルより成る群から選択される少なくとも１種のモノマーを使用して調製される、８１に記載の方法。
８３．  組成物中の成分の乾燥基準で、非ロジンサイズ剤が約１０〜約６０重量％の量で存在し、アニオン成分が約０．２〜約２重量％の量で存在するリグノスルホン酸ナトリウムであり、そしてカチオン成分が約０．１〜約５重量％の量で存在する約０．１〜約２ｄＬの極限粘度数を有するポリ（ジアリルジメチルアンモニウムクロライド）であり、そしてカチオン及びアニオン成分が、カチオン成分のアニオン成分に対する約０．１よりも大きい比で存在し、そして分散物が６０ｒｐｍで測定した約１５０ｃｐ以下のブルックフィールド粘度を有する、５９に記載の方法。
８４．  非ロジンサイズ剤が約２０〜約５０重量％の量で存在し、アニオン成分が約０．２〜約１．５重量％の量で存在するリグノスルホン酸ナトリウムであり、そしてカチオン成分が約０．２〜約３．５重量％の量で存在するポリ（ジアリルジメチルアンモニウムクロライド）であり、そしてカチオン及びアニオン成分が、カチオン成分のアニオン成分に対する約０．６〜約３の比で存在する、８３に記載の方法。
８５．  紙サイズ組成物が、紙の重量を基準として約０．０２５〜約１重量％の量で使用される、５９に記載の方法。
８６．  紙サイズ組成物が、サイズ処理された紙を製造するための製紙用紙料への添加剤として使用される、５９に記載の方法。
８７．  紙サイズ組成物が紙が形成された後に、紙の表面に施される５９に記載の方法。
８８．  サイズ組成物が少なくとも２５ミリボルトのゼータ電位を有する、５９に記載の方法。
８９．  サイズ組成物が少なくとも４０ミリボルトのゼータ電位を有する、５９に記載の方法。
１２１．  疎水相と水性相を含む、安定化された、乳化または分散された非ロジン組成物であって、
該組成物がカチオン性コロイド状コアセルベート安定剤によって安定化されており、コアセルベート安定剤がアニオン成分及びカチオン成分を含み、アニオン及びカチオン成分が、組成物が少なくとも約２０ミリボルトのゼータ電位を有するような比率で存在する、前記の組成物。
１２２．  アニオン成分が、アニオン性コロイド、高分子電解質及び界面活性剤より成る群から選択される、１２１に記載の組成物。
１２３．  アニオン成分が、クレー、シリカ及びラテックスより成る群から選択されるアニオン性コロイドである、１２２に記載の組成物。
１２４．  アニオン成分が、ポリカルボキシレート、ポリサルフェート及びポリスルホネートより成る群から選択されるアニオン性高分子電解質である、１２２に記載の組成物。
１２５．  アニオン成分がアニオン性リグノスルホネートである、１２４に記載の組成物。
１２６．  アニオン成分が、アルキルカルボキシレート、アルキルサルフェート、アルキルスルホネート、アリールカルボキシレート、アリールサルフェート、アリールスルホネート、アルキルアリールカルボキシレート、アルキルアリールサルフェート、アルキルアリールスルホネート、ただしアルキル部分が１〜約１８個の炭素原子を有し、アリール部分が６〜約１２の炭素原子を有し、そしてアルキルアリール部分が７〜約３０個の炭素原子を有する、より成る群から選択されるアニオン界面活性剤である、１２２に記載の組成物。
１２７．  カチオン成分が、カチオン性ポリアミン、ポリスルホニウム、及びポリアミドアミンより成る群から選択され、カチオン成分が少なくとも約５０００の重量平均分子量を有し、少なくとも約２０％のカチオン官能基を含む、１２１に記載の組成物。
１２８．  カチオン成分が、第１アミン、第２アミン、第３アミン、第４アミン及びこれらの混合物より成る群から選択されるカチオン性ポリアミンである、１２７に記載の組成物。
１２９．  カチオン性ポリアミンが第４ポリアミンである、１２８に記載の組成物。
１３０．  第４ポリアミンが、アルキル部分が１〜約６個の炭素原子を有するポリ（ジアリルジアルキルアンモニウムクロライド）である、１２１に記載の組成物。
１３１．  第４ポリアミンが、約０．１ｄＬ／ｇ〜約２．０ｄＬ／ｇの極限粘度数を有する、ポリ（ジアリルジメチルアンモニウムクロライド）である、１３０に記載の組成物。
１３２．  疎水性相が、原油、鉱物油、疎水性有機溶媒、スチレン及びラテックス製造モノマーより成る群から選択される、１２１に記載の組成物。
１３３．  疎水性相が、クレー、顔料、炭酸カルシウム、シリカ及びこれらの混合物より成る群から選択される、１２１に記載の組成物。
１３４．  水性相が水である、１２１に記載の組成物。
１３５．  組成物中の成分の乾燥基準で、アニオン成分が約０．２〜約２重量％の量で存在し、カチオン成分が約０．１〜約５重量％の量で存在し、そしてカチオン及びアニオン成分がカチオンのアニオン成分に対する約０．１よりも大きい比で存在する、１２１に記載の組成物。
１３６．疎水性相が約１０〜約６０重量％の量で存在する、１２１に記載の組成物。
１３７．  疎水性相が約２０〜約５０重量％の量で存在し、アニオン成分が約０．２〜約１．５重量％の量で存在するリグノスルホン酸ナトリウムであり、そしてカチオン成分が約０．２〜約３．５重量％の量で存在する約０．５ｄＬ／ｇ〜約１．７ｄＬ／ｇの極限粘度数を有するポリ（ジアリルジメチルアンモニウムクロライド）であり、そしてカチオン及びアニオン成分が、カチオン成分のアニオン成分に対する約０．６〜約３の比で存在する、１３６に記載の組成物。
１３８．  ゼータ電位が少なくとも２５ミリボルトである、１２１に記載の組成物。
１３９．  ゼータ電位が少なくとも４０ミリボルトである、１２１に記載の組成物。